함철 폐기물 ( 더스트 ) 100 중량 부당 제철소 폐기물 로 발생 하 는 고로 슬래그 분말 1 중량 부 와 , 탈황 더스트 ( 폐망 초 ) 0 . 05 중량 부를 믹서 로 혼합 하 여 혼합물 을 제조 한 후 에 , 이 혼합물 100 중량 부 에 대해서 물 20 중량 부 를 혼합 하 여 디스크 형 펠 렛 타이 저 로 20 mm 사이즈 의 구상 펠릿 을 제조 했 다 ( 실시 예 1 ) . 상기 실시 에 1 과 동일 한 방법 으로 고로 슬래그 분말 을 1 내지 17 중량 부 까지 차례 로 양 을 높이 면서 혼합 하 고 탈황 더스트 ( 폐망 초 ) 는 0 . 05 내지 5 중량 부 범위 내 에서 랜덤 하 게 혼합 하 여 위 와 동일 한 방법 으로 펠릿 을 각각 시료 10 개 씩 제조 하 고 , 20 내지 60 ℃ 범위 의 온도 로 6 시간 정도 밀폐 용기 에서 펠릿 이 분화 하 지 않 을 정도 로 1 차 양생 처리 한 후 , 펠릿 을 60 ℃ 포화 수증기 로 3 시간 2 차 양생 하 고 24 시간 건조 하 였 다 . 이렇게 제조 된 펠릿 의 압축 강도 를 각각 측정 하 였 다 ( 실시 예 2 내지 20 ) . 그 결과 는 아래 표 에 나타냈 고 , 압축강도 는 각 시료 의 평균치 이 다 . 본 발명 의 펠릿 은 장기간 강도 가 필요 없 으므로 3 일 , 7 일 압축 강도 를 테스트 하 고 그 결과 는 아래 표 와 같 다 .